(57)【要約】【課題】優れた意匠外観を呈し通気性も良好な布帛および該布帛を用いてなる衣料を提供する。【解決手段】アルカリ溶解性が互に異なる２種の繊維を含む複合糸を含む布帛の表面にエッチング加工を施した後、必要に応じて該布帛を用いて衣料を得る。【選択図】図１
2013079464.tif 000002
【特許請求の範囲】
【請求項１】
アルカリ溶解性が互に異なる２種の繊維を含む複合糸を含む布帛であって、該布帛にエッチング加工が施されていることを特徴とする布帛。
【請求項２】
前記２種の繊維に、第３成分を共重合した変性ポリエチレンテレフタレート繊維が含まれる、請求項１に記載の布帛。
【請求項３】
前記２種の繊維にポリトリメチレンテレフタレート繊維が含まれる、請求項１または請求項２に記載の布帛。
【請求項４】
前記複合糸が、インターレース混繊糸または合撚糸または引き揃え糸である、請求項１〜３のいずれかに記載の布帛。
【請求項５】
布帛表面においてエッチング加工が部分的に施されている、請求項１〜４のいずれかに記載の布帛。
【請求項６】
布帛に含まれる複合糸において、エッチング加工が施されていない部位の繊度Ａとエッチング加工が施されている部位の繊度Ｂとの繊度比Ｂ／Ａが０．２〜０．７の範囲内である、請求項５に記載の布帛。
【請求項７】
エッチング加工が施されている面積割合が布帛表面積に対し０．５〜５０％の範囲内である、請求項５に記載の布帛。
【請求項８】
エッチング加工が施された箇所を含む部位の通気度が１０ｃｃ／ｃｍ２・ｓｅｃ以上である、請求項１〜７のいずれかに記載の布帛。
【請求項９】
ペンジュラム法による経方向または緯方向の引裂強力が８Ｎ以上である、請求項１〜８のいずれかに記載の布帛。
【請求項１０】
請求項１〜９のいずれかに記載の布帛を用いてなる衣料。
【発明の詳細な説明】
【技術分野】
【０００１】
本発明は、優れた意匠外観を呈し通気性も良好な布帛および該布帛を用いてなる衣料に関する。
【背景技術】
【０００２】
従来、アルカリ溶解性が互に異なる２種の繊維を用いて布帛を得た後、アルカリ減量加工を施すことが知られている（例えば、特許文献１、特許文献２、特許文献３参照）。しかしながら、かかる布帛において意匠外観の点で充分とはいえなかった。
【０００３】
一方、布帛にエッチング加工を施すことも知られている（例えば、特許文献４、特許文献５参照）。しかしながら、これらの布帛では、エッチング加工により凹部を形成する際のコントロールが難しく布帛の厚さを大きくする必要があり、その結果、布帛の通気性が損なわれるという問題があった。
【先行技術文献】
【特許文献】
【０００４】
【特許文献１】特開２００２−１３０３５号公報
【特許文献２】特開２００６−３７３１５号公報
【特許文献３】特開２０１１−１７０９９号公報
【特許文献４】特開２００４−１３７６５９号公報
【特許文献５】特開２０１０−２４８６４５号公報
【発明の概要】
【発明が解決しようとする課題】
【０００５】
本発明は上記の背景に鑑みなされたものであり、その目的は優れた意匠外観を呈し通気性も良好な布帛および該布帛を用いてなる衣料を提供することにある。
【課題を解決するための手段】
【０００６】
本発明者は、アルカリ溶解性が互に異なる２種の糸条を含む複合糸を含む布帛にエッチング加工を施すと、優れた意匠外観を呈し通気性も良好な布帛が得られることを見出し、さらに鋭意検討を重ねることにより本発明を完成するに至った。
【０００７】
かくして、本発明によれば「アルカリ溶解性が互に異なる２種の繊維を含む複合糸を含む布帛であって、該布帛にエッチング加工が施されていることを特徴とする布帛。」が提供される。
その際、前記２種の繊維に、第３成分を共重合した変性ポリエチレンテレフタレート繊維が含まれることが好ましい。また、前記２種の繊維にポリトリメチレンテレフタレート繊維が含まれることが好ましい。また、前記複合糸が、インターレース混繊糸または合撚糸または引き揃え糸であることが好ましい。
【０００８】
本発明の布帛において、布帛表面にエッチング加工が部分的に施されていることが好ましい。また、布帛に含まれる複合糸において、エッチング加工が施されていない部位の繊度Ａとエッチング加工が施されている部位の繊度Ｂとの繊度比Ｂ／Ａが０．２〜０．７の範囲内であることが好ましい。また、エッチング加工が施されている面積割合が布帛表面積に対し５〜５０％の範囲内であることが好ましい。また、エッチング加工が施された箇所を含む部位の通気度が１０ｃｃ／ｃｍ２・ｓｅｃ以上であることが好ましい。また、ペンジュラム法による経方向または緯方向の引裂強力が８Ｎ以上であることが好ましい。
また、本発明によれば、前記の布帛を用いてなる衣料が提供される。
【発明の効果】
【０００９】
本発明によれば、優れた意匠外観を呈し通気性も良好な布帛および該布帛を用いてなる衣料が得られる。
【図面の簡単な説明】
【００１０】
【図１】本発明で採用することのできるエッチング加工の柄パターンの一例である。なお、黒色部がエッチング加工部であり、白色部が非加工部である。
【図２】本発明で採用することのできるエッチング加工の柄パターンの一例である。なお、黒色部がエッチング加工部であり、白色部が非加工部である。
【図３】本発明で採用することのできるエッチング加工の柄パターンの一例である。なお、黒色部がエッチング加工部であり、白色部が非加工部である。
【発明を実施するための形態】
【００１１】
本発明の布帛において、アルカリ溶解性が互に異なる２種の繊維を含む複合糸が含まれる。複合糸にアルカリ溶解性が互に異なる２種の繊維が含まれない場合は、布帛においてエッチング加工が施された箇所の布帛強度が低下するため好ましくない。
【００１２】
アルカリ溶解性が互に異なる２種の繊維の組合せとしては、例えば、以下のものが好ましく例示される。なお、本発明において、アルカリ溶解し易いものを「易アルカリ溶解性」または「易アルカリ溶解性繊維」、一方、アルカリ溶解し難いものを「難アルカリ溶解性」または「難アルカリ溶解性繊維」と称する。
【００１３】
すなわち、（難アルカリ溶解性）ポリトリメチレンテレフタレート繊維と（易アルカリ溶解性）ポリエチレンテレフタレート繊維との組合せ、（難アルカリ溶解性）ポリトリメチレンテレフタレート繊維と（易アルカリ溶解性）第３成分を共重合した変性ポリエチレンテレフタレート繊維との組合せ、（難アルカリ溶解性）ポリエチレンテレフタレート繊維と（易アルカリ溶解性）第３成分を共重合した変性ポリエチレンテレフタレート繊維との組合せ、（難アルカリ溶解性）ポリエチレンテレフタレート繊維と（易アルカリ溶解性）高分子量のポリオオキサルキレングリコールやポリエーテルエステルなどを配合したポリエチレンテレフタレート繊維との組合せ、（難アルカリ溶解性）ポリエチレンテレフタレート延伸繊維と（易アルカリ溶解性）ポリエチレンテレフタレート未延伸もしくは半延伸繊維との組合せ、（難アルカリ溶解性）レーヨン繊維と（易アルカリ溶解性）ポリエチレンテレフタレート繊維との組合せ、などが好ましく例示される。
【００１４】
また、第３成分を共重合した変性ポリエチレンテレフタレート繊維としては、イソフタル酸、ナフタレンジカルボン酸、ジフェニルジカルボン酸、ジフェノキシエタンジカルボン酸、アジピン酸、セバシン酸、１，４−シクロヘキサンジカルボン酸などの芳香族、脂肪族、脂環族の二官能性カルボン酸などテレフタル酸以外の二官能性カルボン酸を共重合させたもの、シクロヘキサン−１，４−ジメタノール、ネオペンチルグリコール、ビスフェノールＡ、ビスフェノールＳの如き芳香族、脂肪族、脂環族のジオール化合物などエチレングリコール以外のジオール化合物を共重合させたもの、また、５−ナトリウムスルホイソフタル酸や特開２００８−１７４８７１号公報に記載されたようなスルホン酸４級ホスホニウム塩などのカチオン可染剤を共重合させたもの、さらには特開２０１０−４７８８２号公報に記載されたようなスルホイソフタル酸の金属塩と５−スルホイソフタル酸テトラブチルホスホニウムとからなら常圧カチオン可染剤を共重合させたものなどをあげることができる。
【００１５】
なお、前記のポリトリメチレンテレフタレート繊維、ポリエチレンテレフタレート繊維、第３成分を共重合した変性ポリエチレンテレフタレート繊維などは、マテリアルリサイクルまたはケミカルリサイクルされた繊維や、バイオマスすなわち生物由来の物質を原材料として得られたモノマー成分を使用してなる繊維であってもよい。さらには、特開２００４−２７００９７号公報や特開２００４−２１１２６８号公報に記載されているような、特定のリン化合物およびチタン化合物を含む触媒を用いて得られた繊維でもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００１６】
前記繊維の形態としては、短繊維でもよいし長繊維（マルチフィラメント）でもよいが、優れたエッチング加工性や風合いの点で長繊維（マルチフィラメント）が好ましい。また、前記繊維の単糸繊維繊度、フィラメント数、総繊度は特に限定されないが、易アルカリ溶解性繊維において、単糸繊維繊度が２．０ｄｔｅｘ以下（より好ましくは０．０００１〜０．９ｄｔｅｘ）であり、フィラメント数が３０本以上（より好ましくは６０〜２００本）、総繊度が３０〜２００ｄｔｅｘ（より好ましくは３０〜１００ｄｔｅｘ）であると、優れたエッチング加工性や風合いが得られやすく好ましい。一方、難アルカリ溶解性繊維において、単糸繊維繊度が３．０ｄｔｅｘ以下（より好ましくは１．０〜２．０ｄｔｅｘ）であり、フィラメント数が３０本以上（より好ましくは６０〜２００本）、総繊度が３０〜２００ｄｔｅｘ（より好ましくは３０〜１００ｄｔｅｘ）であると、優れた風合いが得られやすく好ましい。
【００１７】
また、易アルカリ溶解性繊維または難アルカリ溶解性繊維が、単糸繊維径が１μｍ以下の、ナノファイバーと称される超極細繊維であってもよい。また、易アルカリ溶解性繊維および難アルカリ溶解性繊維において、単繊維の断面形状は特に限定されず、丸、三角、扁平、くびれ付き扁平、中空など公知の断面形状でよい。
【００１８】
本発明において、複合糸に前記の易アルカリ溶解性繊維と難アルカリ溶解性繊維が含まれる。その際、複合糸は易アルカリ溶解性繊維からなる糸条と難アルカリ溶解性繊維からなる糸条とで構成された、インターレース混繊糸（インターレースノズルを用いて空気混繊処理された交絡糸）または合撚糸または引き揃え糸であることが優れたエッチング加工性を得る上で好ましい。タスラン（登録商標）混繊糸でもよい。その際、複合糸に含まれる、易アルカリ溶解性繊維からなる糸条または難アルカリ溶解性繊維からなる糸条はそれぞれ１糸条でもよいし、少なくとも一方が複数糸条であってもよい。その際、該複数糸条は同一の繊維で構成されていてもよいし、複数の繊維で構成されていてもよい。また、易アルカリ溶解性繊維からなる糸条または難アルカリ溶解性繊維からなる糸条は、複数種の繊維で構成されていてもよいし１種の繊維で構成されていてもよい。
【００１９】
本発明において、布帛の組織は特に限定されず織物、編物、不織布などいずれでもよい。優れた意匠外観を得る上で、布帛が、編密度が３０〜１５０コース／２．５４ｃｍかつ２０〜１３０ウエール／２．５４ｃｍの編物であるか、下記式により定義されるカバーファクターＣＦが３００〜３５００（より好ましくは５００〜２０００）の織物であることが好ましい。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００２０】
ここで、織物組織および編物組織としては特に限定されないが、よこ編組織としては、平編、ゴム編、両面編、パール編、タック編、浮き編、片畔編、レース編、添え毛編等が例示され、たて編組織としては、シングルデンビー編、シングルアトラス編、ダブルコード編、ハーフ編、ハーフベース編、サテン編、ハーフトリコット編、裏毛編、ジャガード編等などが例示され、織物組織としては、平織、綾織、朱子織等の三原組織、変化組織、たて二重織、よこ二重織等の片二重組織、たてビロードなどが例示されるがこれらに限定されない。層数も単層でもよいし、２層以上の多層でもよい。なお、これらの織物や編物は常法により製造することができる。
【００２１】
本発明の布帛において、かかる布帛の表面にエッチング加工が施されている。その際、エッチング加工は布帛表面の全面に施されていてもよいが、優れた意匠外観を得る上で、布帛表面においてエッチング加工が部分的に施されていることが好ましい。かかる「部分的」の意味は、布帛表面全面ではないということである。その際、エッチング加工が柄パターンで施されていることが好ましい。例えば、図１、図２、図３に示すような飛び島状の柄パターンが好ましく例示される。格子柄パターン、市松格子柄パターン、縞柄パターン、水玉柄パターンなども好ましく例示される。
【００２２】
また、下記式で定義するエッチング加工が施されている面積割合が０．５〜５０％の範囲内であると、さらに優れた意匠外観が得られ好ましい。
エッチング加工が施されている面積割合（％）＝Ａ１／Ａ０×１００
ただし、Ａ０はサンプル面の全面積であり、Ａ１は前記サンプル面におけるエッチング加工が施されている箇所の総面積である。Ａ１は計算により求めてもよいし、付着部と同じ形状に型紙を切り取り、その重量から求めてもよい。
【００２３】
本発明の布帛は例えば以下の製造方法により製造することができる。すなわち、前記のようなアルカリ溶解性が互に異なる２種の繊維を含む複合糸を含む布帛の表面に、例えば、スクリーンプリント枠などを用いて水酸化ナトリウムを含む溶液を接触させ、１３０〜２００℃の温度において水蒸気加熱を施すことによりエッチング加工を施すとよい。
【００２４】
かかるエッチング加工により、複合糸に含まれる易アルカリ溶解性繊維が難アルカリ溶解性繊維に比べて優先的にアルカリ溶解されることにより、優れた意匠外観と通気性が得られる。また、その際、難アルカリ溶解性繊維はあまりアルカリ溶解されないため、エッチング加工を施した箇所における布帛強度があまり低下することもない。
【００２５】
ここで、エッチング加工の程度の目安としては、布帛に含まれる複合糸において、エッチング加工が施されていない部位の繊度Ａとエッチング加工が施されている部位の繊度Ｂとの繊度比Ｂ／Ａが０．２〜０．７（より好ましくは０．３〜０．６、特に好ましくは０．３５〜０．６）の範囲内であることが好ましい。該繊度比Ｂ／Ａが０．２よりも小さいとエッチング加工の程度が大きすぎてエッチング加工を施した箇所における布帛強度が低下するおそれがある。逆に、該繊度比Ｂ／Ａが０．７よりも大きいと、エッチング加工の程度が小さすぎて、本発明の主目的である優れた意匠外観と良好な通気性が得られないおそれがある。
【００２６】
また、かかる布帛において、エッチング加工が施された箇所を含む部位の通気度が１０ｃｃ／ｃｍ２・ｓｅｃ以上（より好ましくは１０〜１００ｃｃ／ｃｍ２・ｓｅｃ）であることが好ましい。
また、かかる布帛において、ＪＩＳ  Ｌ１０９６に規定されたペンジュラム法による経方向または緯方向（好ましくは経方向および緯方向）の引裂強力が８Ｎ以上（より好ましくは８〜５０Ｎ）であることが好ましい。
【００２７】
また、布帛の目付けとしては、３０〜９００ｇｒ／ｍ２（より好ましくは３０〜１５０ｇｒ／ｍ２）の範囲内であることが好ましい。また、布帛の厚さとしては、０．０２〜０．９ｍｍの範囲内であることが好ましい。なお、かかる厚さは、エッチング加工が施されていない箇所がある場合には当該箇所を測定する。
また、本発明の布帛には、通常の染色加工、減量加工、起毛加工、撥水加工、カレンダー加工、エンボス加工、蓄熱加工、吸汗加工などの後加工を適宜施してもよい。
【００２８】
次に、本発明の衣料は、前記の布帛を用いてなる衣料である。かかる衣料には、スポーツウエア、アウトドアウエア、レインコート、紳士衣服、婦人衣服、作業衣、防護服などが含まれる。かかる衣料は前記の布帛を用いているので、優れた意匠外観と良好な通気性を有する。
なお、前記布帛は、優れた意匠外観と良好な通気性を有しているので、例えば、人工皮革、履物、鞄、カーテン、テント、寝袋、防水シート、カーシートなどに適用してもよい。
【実施例】
【００２９】
本発明の実施例および比較例を詳述するが、本発明はこれらによって限定されるものではない。
＜目付＞
ＪＩＳＬ１０９６  ６．４により測定した。
＜厚さ＞
ＪＩＳＬ１０９６  ６．５により測定した。
＜エッチング加工が施されている面積割合＞
布帛から、布帛と同じ方向に正方形（縦３０ｃｍ、横３０ｃｍ）のサンプルを切り出し、下記式により算出した。
エッチング加工が施されている面積割合（％）＝Ａ１／Ａ０×１００
ただし、Ａ０はサンプル面の全面積であり、Ａ１は前記サンプル面におけるエッチング加工が施されている箇所の総面積である。
＜通気性＞
ＪＩＳ  Ｌ１０９６  ６．２７．１  Ａ法（フラジール法）により通気性（ｃｃ／ｃｍ２・ｓｅｃ）を測定した。
＜引裂強力＞
ＪＩＳ  Ｌ１０９６に規定されたペンジュラム法により引裂強力を測定した。経方向（緯糸を切断する方向）と緯方向（経糸を切断する方向）について測定した。
＜織物のカバーファクターＣＦ＞
下記式により、織物のカバーファクターＣＦを算出した。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
＜繊度比Ｂ／Ａ＞
エッチング加工が施されていない部位の繊度Ａとエッチング加工が施されている部位の繊度Ｂとを、それぞれの部位の複合糸をサンプリング（ｎ＝５）し、それらの重量と長さとからせん度Ａ，Ｂを計算し、繊度比Ｂ／Ａを算出した。
＜意匠外観＞
試験者３人が、意匠外観を目視により「意匠外観が優れている。」、「普通」、「意匠外観が劣っている。」の３段階に評価した。
【００３０】
［実施例１］
難アルカリ溶解性繊維からなる糸条として、ポリトリメチレンテレフタレートポリマーを用いて常法の紡糸・延伸方法でポリトリメチレンテレフタレートマルチフィラメント延伸糸５６ｄｔｅｘ／３６ｆｉｌを得た。
一方、易アルカリ溶解性繊維からなる糸条として、カチオン可染剤である５−ナトリウムスルホイソフタル酸を２．６モル％共重合した変性ポリエチレンテレフタレートポリマーを常法の紡糸・延伸方法および仮撚捲縮加工方法でカチオン可染性変性ポリエチレンテレフタレートマルチフィラメント仮撚捲縮加工糸５６ｄｔｅｘ／７２ｆｉｌを得た。
次いで、前記のポリトリメチレンテレフタレートマルチフィラメント延伸糸５６ｄｔｅｘ／３６ｆｉｌとカチオン可染性変性ポリエチレンテレフタレートマルチフィラメント仮撚捲縮加工糸５６ｄｔｅｘ／７２ｆｉｌとを用い、撚糸数３００回／ｍで合撚することにより合撚糸（複合糸）を得た後、該合撚糸を経糸および緯糸に配して平組織の生機を織成した後、精錬加工の後、乾燥、熱セットすることにより、カバーファクターＣＦが１８２０の織物を得た。
次いで、図１の柄パターンで該織物の一方表面に下記のエッチング加工を施した。
【００３１】
（エッチング加工の方法）
エッチング加工用処理剤として、濃度２３０ｇ／リットルの苛性ソーダおよびエッチング用糊剤を室温で水に溶かし、固形分濃度：３３質量％、粘度：４Ｐａ・ｓのエッチング用アルカリ糊を調製した。このエッチング用アルカリ糊を、スクリーンプリント枠を用いて、織物の一方表面に図１の柄パターンで印捺した。この印捺されたアルカリ糊を１４０℃で１０分間乾燥し、これに１７０℃の飽和蒸気により１５分間水蒸気処理を施した。その際、エッチング加工が施されている面積割合を３％とした。
次いで、常法の染色工程にて分散染料により染色した後、撥水加工、熱セット加工を施すことにより、布帛（目付１１０ｇｒ／ｍ２）を得た。
得られた布帛において、図１の柄パターンの箇所に位置する合撚糸の総繊度が５２ｄｔｅｘ、それ以外の部分に位置する合撚糸の総繊度が１１７ｄｔｅｘであり（繊度比Ｂ／Ａが０．４４である。）、柄パターンの部分が透けて見え意匠外観に優れたものであった。また、引裂強力は経方向１０．２Ｎ、緯方向９．８Ｎと優れ、柄パターンを含む部分の通気度は３４ｃｃ／ｃｍ２・ｓｅｃ以上と通気性が良好であった。
次いで、該布帛を用いてＴシャツ（スポーツウエア）を得たところ、意匠外観および通気性に優れたものであった。
【００３２】
［実施例２］
実施例１において、難アルカリ溶解性繊維からなる糸条として、ポリエチレンテレフタレートポリマーを用いて常法の紡糸・延伸方法で得られた、ポリエチレンテレフタレートマルチフィラメント延伸糸５６ｄｔｅｘ／３６ｆｉｌを用いること以外は実施例１と同様にした。
得られた布帛において、図１の柄パターンの箇所に位置する合撚糸の総繊度が４８ｄｔｅｘ、それ以外の部分に位置する合撚糸の総繊度が１０９ｄｔｅｘであり（繊度比Ｂ／Ａが０．４４である。）、柄パターンの部分が透けて見え意匠外観に優れたものであった。また、引裂強力は経方向９．１Ｎ、緯方向８．６Ｎと優れ、柄パターンを含む部分の通気度は４１ｃｃ／ｃｍ２・ｓｅｃ以上と通気性が良好であった。
次いで、該布帛を用いてＴシャツ（スポーツウエア）を得たところ、意匠外観および通気性に優れたものであった。
【００３３】
［比較例１］
実施例１において、エッチング加工を施さないこと以外は実施例１と同様にした。得られた布帛において、意匠外観に劣るものであった。また、引裂強力は経方向、１２．５Ｎ緯方向１１．３Ｎと優れていたものの、通気度はどの箇所も４ｃｃ／ｃｍ２・ｓｅｃと通気性に劣るものであった。
【００３４】
［比較例２］
実施例１において、ポリトリメチレンテレフタレートマルチフィラメント延伸糸５６ｄｔｅｘ／３６ｆｉｌに代えて、カチオン可染剤である５−ナトリウムスルホイソフタル酸を２．６モル％共重合した変性ポリエチレンテレフタレートポリマーを常法の紡糸・延伸方法で得られたカチオン可染性変性ポリエチレンテレフタレートマルチフィラメント延伸糸５６ｄｔｅｘ／３６ｆｉｌを用いること以外は実施例１と同様に実施した。
得られた布帛において、柄パターンの箇所に位置する複合糸の総繊度が１０〜３０ｄｔｅｘと非常に小さく、引裂強力は経方向５．４Ｎ、緯方向５．１Ｎと非常に弱く、容易に織物が引き裂かれるため衣料として使用できないものであった。
【産業上の利用可能性】
【００３５】
本発明によれば、優れた意匠外観を呈し通気性も良好な布帛および該布帛を用いてなる衣料が提供され、その工業的価値は極めて大である。
【図１】
2013079464.tif 000003
【図２】
2013079464.tif 000004
【図３】
2013079464.tif 000005